非貴金属合金からなる排ガス浄化触媒であって、上記非貴金属合金は、該非貴金属合金の結晶構造を決定している第1非貴金属元素と、第2非貴金属元素との2種類の非貴金属元素からなり、上記非貴金属合金における上記第1非貴金属元素のDバンドセンターεdが-2.22eVを超え、かつ-1.20eV未満であることを特徴とする排ガス浄化触媒。請求項1に記載の排ガス浄化触媒において、上記非貴金属合金における上記第1非貴金属元素のDバンドセンターεdは、-2.10以上、かつ-1.69以下であることを特徴とする排ガス浄化触媒。請求項1又は2に記載の排ガス浄化触媒において、上記第1非貴金属元素はNiであることを特徴とする排ガス浄化触媒。請求項1~3のいずれか一項に記載の排ガス浄化触媒において、上記第2非貴金属元素がTi、Zr、Hf、V、Nb、Ta、Cr、Mo、又はWであることを特徴とする排ガス浄化触媒。請求項4に記載の排ガス浄化触媒において、上記第2非貴金属元素がZrであり、上記非貴金属合金の表面における上記第2非貴金属元素の濃度が30~55molであることを特徴とする排ガス浄化触媒。請求項4に記載の排ガス浄化触媒において、上記第2非貴金属元素がHf、Nb、又はTaであり、上記非貴金属合金の表面における上記第2非貴金属元素の濃度が35~60molであることを特徴とする排ガス浄化触媒。請求項4に記載の排ガス浄化触媒において、上記第2非貴金属元素がTiであり、上記非貴金属合金の表面における上記第2非貴金属元素の濃度が35~65molであることを特徴とする排ガス浄化触媒。請求項4に記載の排ガス浄化触媒において、上記第2非貴金属元素がV、Mo、又はWであり、上記非貴金属合金の表面における上記第2非貴金属元素の濃度が45~80molであることを特徴とする排ガス浄化触媒。請求項4に記載の排ガス浄化触媒において、上記第2非貴金属元素がCrであり、上記非貴金属合金の表面における上記第2非貴金属元素の濃度が55mol以上であることを特徴とする排ガス浄化触媒。しかしながら、従来の合金触媒は、その排ガス浄化性能が十分ではなく、貴金属触媒に匹敵する合金触媒は得られていない。そのため、十分な触媒活性を得るためには、非貴金属合金と貴金属との併用が必要となり、脱貴金属化を十分に図ることができなかった。本発明はかかる問題点に鑑みてなされたものであって、貴金属を含まず、貴金属と同程度の優れた排ガス浄化性能を示すことができる排ガス浄化触媒を提供しようとするものである。本発明は、非貴金属合金からなる排ガス浄化触媒であって、上記非貴金属合金は、該非貴金属合金の結晶構造を決定している第1非貴金属元素と、第2非貴金属元素との2種類の非貴金属元素からなり、上記非貴金属合金における上記第1非貴金属元素のDバンドセンターεdが-2.22eVを超え、かつ-1.20eV未満であることを特徴とする排ガス浄化触媒にある請求項1。本発明の排ガス浄化触媒は、第1非貴金属元素と、第2非貴金属元素との2種類の金属元素からなる非貴金属合金からなり、上記第1非貴金属元素のDバンドセンターεdが-2.22eVを超え、かつ-1.20eV未満である。そのため、上記非貴金属合金における上記第1非貴金属元素のDバンドセンターεdを貴金属Pt、Pd、Rhのdバンドセンターに近づけることができる。そのため、上記排ガス浄化触媒は、非貴金属合金でありながら、Pt、Pd、Rh等の貴金属に匹敵する優れた排ガス浄化性能を発揮することができる。上記排ガス浄化触媒は、排ガス中に含まれるCO、NOx等をCO2、N2、H2O等に浄化するために用いることができる。次に、本発明の好ましい実施の形態について説明する。上記排ガス浄化触媒は、第1非貴金属元素及び第2非貴金属元素という2種類の非貴金属元素の非貴金属合金からなる。上記第1非貴金属元素は、上記排ガス浄化触媒の上記非貴金属合金の結晶構造を決定する非貴金属元素である。また、上記第2非貴金属元素は、上記非貴金属合金を構成する2つの非貴金属元素のうち、上記第1非貴金属元素以外の非貴金属元素である。上記排ガス浄化触媒において、上記非貴金属合金における上記第1非貴金属元素のDバンドセンターεdが-2.22eVを超え、かつ-1.20eV未満である。上記第1非貴金属元素のεdが-2.22eV以下又は-1.20eV以上の場合には、排ガス浄化性能が低下し、CO、NOx等を十分に浄化させることが困難になるおそれがある。より好ましくは、上記非貴金属合金における上記第1非貴金属元素のDバンドセンターεdは、-2.10以上かつ-1.69以下であることがよい請求項2。Dバンドセンターεdは、フェルミ準位εFに対するdバンドのエネルギー重心であり図1参照、触媒反応に寄与する触媒粒子表面の活性種の電子状態密度DOS;DensityofStatesにおいて、フェルミ準位に対するd軌道成分のエネルギー重心である。図1において、横軸は電子の数DOSを示し、縦軸は、電子のエネルギーenergyを示す。εdの具体的な導出にあたっては、密度汎関数理論である平面波-擬ポテンシャル法に基づいた第一原理電子状態計算プログラムであるCASTEPAccelrys社を用いることができる。CASTEPによるεdの算出条件については、汎関数として一般化された電子密度勾配近似GGA-PBEを用い、平面波基底のカットオフエネルギーを330eVとし、擬ポテンシャルとしてはウルトラソフト型を適用することができる。CASTEPによるεdの算出に用いた結晶構造のモデルについては、例えば上記第1非貴金属元素がNiであるNi合金の系においては、該Ni合金を、111面で切り出した4原子層を含み、かつ真空層の厚さが12Åのスラブ模型を用いることができる。算出に用いたモデルのk点のサンプリングには、Monkhorst-Pack法を用いることができる。そして、最表面のNiの局所電子状態密度のうち、d軌道成分のみを抽出し、d軌道成分の局所電子状態密度のエネルギー重心を求めることにより、dバンドセンターを導出することができる。上述のようにして算出される各種純金属のdバンドセンターを図2に示す。上記排ガス浄化触媒においては、上記非貴金属合金における第1非貴金属元素のdバンドセンターを、図2に示すごとくCuのdバンドセンターの値-2.22eVを超え、Niのdバンドセンタの値-1.20eV未満にすることにより、Pt、Pd、Rh等の貴金属のdバンドセンターに近づけることができる。これにより、上記排ガス浄化触媒は、非貴金属合金でありながら、Pt、Pd、Rh等の貴金属に匹敵する優れた排ガス浄化性能を発揮することができる。上記排ガス浄化触媒は、排ガス中に含まれるCO、NOx等の浄化に好適になる。上記非貴金属合金における上記第1非貴金属元素のDバンドセンターの測定方法につき、説明する。上記非貴金属合金における上記第1非貴金属元素のDバンドセンターは、電子状態を元素選択的に観測することができる軟X線発光分光法により測定することができる。より高精度なスペクトルを得るためには、放射光を用いた高輝度な光源を選択することが好ましい。例えばNi等の第1非貴金属元素のd軌道のX線発光スペクトルのエネルギー重心とフェルミ準位の差がdバンドセンターとなる。上記第1非貴金属元素はNiであることが好ましい請求項3。この場合には、Niからなる上記第1非貴金属元素に対して、上記第2非貴金属元素を適宜選択することにより、上記非貴金属合金における上記第1非貴金属元素のDバンドセンターを-2.22eVを超えかつ-1.20eV未満という値に調整することが容易になる。即ち、Dバンドセンターが-2.22eVを超えかつ-1.20eV未満の範囲にある上記非貴金属合金からなる上記排ガス浄化触媒を実現し易くなる。上記第2非貴金属元素がTi、Zr、Hf、V、Nb、Ta、Cr、Mo、又はWであることが好ましい請求項4。この場合には、上記非貴金属合金における上記第1非貴金属元素のDバンドセンターを-2.22eVを超えかつ-1.20eV未満という値に調整することがより容易になる。また、上記第2非貴金属元素がZrであり、上記非貴金属合金の表面における上記第2非貴金属元素の濃度が30~55molであることが好ましい請求項5。また、上記第2非貴金属元素がHf、Nb、又はTaであり、上記非貴金属合金の表面における上記第2非貴金属元素の濃度が35~60molであることが好ましい請求項6。また、上記第2非貴金属元素がTiであり、上記非貴金属合金の表面における上記第2非貴金属元素の濃度が35~65molであることが好ましい請求項7。また、上記第2非貴金属元素がV、Mo、又はWであり、上記非貴金属合金の表面における上記第2非貴金属元素の濃度が45~80molであることが好ましい請求項8。また、上記第2非貴金属元素がCrであり、上記非貴金属合金の表面における上記第2非貴金属元素の濃度が55mol以上であることが好ましい請求項9。これらの場合には、上記非貴金属合金における上記第1非貴金属元素のDバンドセンターを-2.22eVを超えかつ-1.20eV未満という値に調整することがより一層容易になる。そのため、上記排ガス浄化触媒は、Pt、Pd、Rh等の貴金属に匹敵するより優れた排ガス浄化性能を発揮することができる。上記非貴金属合金の表面における上記第2非貴金属元素の濃度は、オージェ光電子分光法AESにより測定することができる。AESにおいては、試料非貴金属合金に電子ビームを照射し、発生するオージェ電子のエネルギーから定性分析を行うと共に、信号の強度オージェ強度から定量分析を行うことができる。上記排ガス浄化触媒は、Pt、Pd、Rh等の貴金属触媒と同様に、排ガス中に含まれるCO及びNOx等の有害ガスを浄化するために用いられる。具体的には、例えばモノリス担体に担持し、排ガス流路に設置して用いることができる。本例においては、非貴金属合金からなる排ガス浄化触媒を作製し、dバンドセンターを調べる。本例の排ガス浄化触媒において、非貴金属合金は、その結晶構造を決定している第1非貴金属元素と、第2非貴金属元素との2種類の非貴金属元素からなる。本例においては、第1非貴金属元素としてNiを採用し、第2非貴金属元素として、各種前周期遷移金属元素を採用する。本例においては、含浸法によりNi金属の表面にTi、Zr、又はHfの塩を付着させた後加熱することにより、Ni金属の表面をTi、Zr、又はHfで置換固溶させた。これにより、Ni-Ti合金、Ni-Zr合金、Ni-Hf合金からなる排ガス浄化触媒を作製した。本例においては、各合金におけるTi、Zr、Hfの表面濃度が異なる複数の合金からなる排ガス浄化触媒をそれぞれ作製した。なお、本例においては、含浸法により作製したが、スパッタリングにより合金を作製することもできる。図3に、本例の排ガス浄化触媒1の結晶構造の例を示す。同図に示すごとく、結晶構造を決定している第1非貴金属元素2はNiであり、排ガス浄化触媒1は、純Niの結晶構造を示す。第2非貴金属元素3は、結晶構造内のNiに置換固溶している。同図においては、最安定面であるNi-fcc111面において第1非貴金属元素2Niの一部が第2非貴金属元素3前周期遷移金属元素に置換している例を示している。次に、本例においては、上記のように作製したNi-Ti合金、Ni-Zr合金、及びNi-Hf合金からなる各排ガス浄化触媒について、オージェ光電子分光法AESにより、第2非貴金属元素Ti、Zr、Hfの表面濃度molを測定した。また、上述の方法により、合金における第1非貴金属元素Niのdバンドセンターεdを測定した。Ni-Ti合金、Ni-Zr合金、及びNi-Hf合金からなる各排ガス浄化触媒について、第2非貴金属元素Ti、Zr、Hfの表面濃度molと、合金における第1非貴金属元素NiのdバンドセンターeVとの関係を図4に示す。また、本例においては、上述の4族の前周期遷移金属元素の場合と同様にして、5族の前周期遷移金属元素VA族であるV、Nb、又はTaでそれぞれ置換固溶した合金Ni-V合金、Ni-Nb合金、Ni-Ta合金を作製し、これらの合金からなる排ガス浄化触媒について、それぞれ第2非貴金属元素V、Nb、Taの表面濃度、及びdバンドセンターεdを測定した。Ni-V合金、Ni-Nb合金、及びNi-Ta合金からなる各排ガス浄化触媒について、第2非貴金属元素V、Nb、Taの表面濃度molと、合金における第1非貴金属元素NiのdバンドセンターeVとの関係を図5に示す。また、本例においては、上述の4族及び5族の前周期遷移金属元素の場合と同様にして、6族の前周期遷移金属元素VIA族であるCr、Mo、又はWでそれぞれ置換固溶した合金Ni-Cr合金、Ni-Mo合金、Ni-W合金を作製し、これらの合金からなる排ガス浄化触媒について、それぞれ第2非貴金属元素Cr、Mo、Wの表面濃度、及びdバンドセンターεdを測定した。Ni-Cr合金、Ni-Mo合金、及びNi-W合金からなる各排ガス浄化触媒について、第2非貴金属元素Cr、Mo、Wの表面濃度molと、合金における第1非貴金属元素NiのdバンドセンターeVとの関係を図6に示す。図4~図6に示すごとく、前周期遷移金属による合金化により、Niのεdを低下させることができることがわかる。即ち、第1非貴金属元素Niからなる非貴金属の表面を、前周期遷移金属からなる第2非貴金属で置換することにより、Niのεdを低下させ、貴金属Pt、Pd、Rhのεdに近づけることができる。そのため、本例の排ガス浄化触媒は、非貴金属合金でありながら、貴金属に匹敵する優れた排ガス浄化性能を発揮することができる。本例の排ガス浄化触媒は、排ガス中に含まれるCO、NOx等の浄化に用いることができる。合金化によってNiを-2.22eVを超え、かつ-1.20eV未満にすることにより、Pt、Pd、Rh等の貴金属に匹敵する優れた排ガス浄化性能を発揮することができる。また、図4~図6より知られるごとく、非貴金属合金における第1非貴金属元素NiのDバンドセンターを-2.22eVを超えかつ-1.20eV未満という値にするためには、第2非貴金属元素の表面濃度の好ましい範囲が存在することがわかる。即ち、図4より知られるごとく、Niの表面をZrで置換固溶した非貴金属合金Ni-Zr合金においては、非貴金属合金の表面におけるZrの濃度は30~55molであることが好ましい。また、図4及び図5より知られるごとく、Niの表面をHfで置換固溶した非貴金属合金Ni-Hf合金、Niの表面をNbで置換固溶した非貴金属合金Ni-Nb合金、及びNiの表面をTaで置換固溶した非貴金属合金Ni-Ta合金においては、非貴金属合金の表面におけるHf、Nb、Taの濃度は35~60molであることが好ましい。また、図4より知られるごとく、Niの表面をTiで置換固溶した非貴金属合金Ni-Ti合金においては、非貴金属合金の表面におけるTiの濃度は35~65molであることが好ましい。また、図5及び図6より知られるごとく、Niの表面をVで置換固溶した非貴金属合金Ni-V合金、Niの表面をMoで置換固溶した非貴金属合金Ni-Mo合金、Niの表面をWで置換固溶した非貴金属合金Ni-W合金においては、非貴金属合金の表面におけるV、Mo、Wの濃度は45~80molであることが好ましい。また、図6より知られるごとく、Niの表面をCrで置換固溶した非貴金属合金Ni-Cr合金においては、非貴金属合金の表面におけるCrの濃度は55mol以上であることが好ましい。これらの場合には、非貴金属合金における第1非貴金属元素NiのDバンドセンターを-2.22eVを超えかつ-1.20eV未満という値に調整することがより一層容易になる。そのため、排ガス浄化触媒は、Pt、Pd、Rh等の貴金属に匹敵するより優れた排ガス浄化性能を発揮することができる。